일본 특허 공개 제 2003 - 13144 호 및 일본 특허 공개 제 2003 - 13145 호 는 C : 0 . 2 - 0 . 7 % 인 탄소강 을 Ar 3 변태점 보다 20 ℃ 낮 은 이상 의 온도 에서 열간 압연 을 실시 한 후 냉각 속도 120 ℃/ 초 를 초과 하 는 냉각 속도 로 냉각 하 여 650 ℃ 이상 에서 냉각 을 정지 하 고 이어서 600 ℃ 이하 에서 권 취 를 행하 고 이 를 산세 한 후 , 640 ℃- Ac 1 변태점 사이 에서 소둔 을 행함 에 의하 여 탄화물 평균 입경 이 0 . 1 - 1 . 2 ㎛ 이 고 , 탄화물 이 없 는 페라이트 의 체적 율 이 10 % 이하 로 조직 을 제어 함 에 의하 여 신장 플랜지 성 이 우수 한 열연 고탄소강 판 을 제조 하 거나 , 위 의 제조 방법 에서 열 연강판 을 산세 한 후 에 30 % 이상 의 냉간 압연 을 적용 하 고 이 를 600 ℃- Ac 1 변태점 사이 에서 소둔 을 행함 에 의하 여 탄화물 평균 입경 이 0 . 1 - 2 . 0 ㎛ 이 고 , 탄화물 이 없 는 페라이트 의 체적 율 이 15 % 이하 로 조직 을 제어 함 에 의하 여 신장 플랜지 성 이 우수 한 냉연 고탄소강 판 제조 하 는 방법 을 제시 하 고 있 다 . 그러나 , 열간 압연 후 120 ℃/ 초 를 초과 하 는 냉각 속도 로 냉각 을 실시 하 는 것 은 통상 의 열간 압연 공장 에서 는 불 가능 하 며 , 이 를 위하 여 특별히 고안 된 냉각 장치 가 필요 하 다 . 이 냉각 장치 의 설치 를 위하 여 고가 의 비용 이 소요 된다 .